(57)【要約】      （修正有）【課題】新規な２官能性フッ素含有シルセスキオキサン単量体及び重合体を提供する。【解決手段】式（Ｉ）で表わされるフッ素含有シルセスキオキサン。2018080250.tif 000019（式中、Ｒｆはフッ化アルキルを示し、Ｘ及びＹは特定の官能基を示す。）【選択図】なし【特許請求の範囲】
【請求項１】
式（Ｉ）で表わされるフッ素含有シルセスキオキサン。
【化１】
2018080250.tif 000015
（式中、Ｒｆはそれぞれ独立に、フッ化アルキルを示し、
Ｘ及びＹは、同一又は異なって、水素、水酸基、アルケニル、またはハロゲン、アルコキシ、フェノキシ、ポリアルキレンオキシ、−ＣＯＯＨ、アセチル、２−オキサプロパン−１，３−ジオイル、アルコキシカルボニル、アルケニルオキシカルボニル、オキシラニル、３，４−エポキシシクロヘキシル、オキセタニル、オキセタニレン、−ＮＨ−、−ＮＨ2、−ＣＮ、−ＮＣＯ、アルケニル、アルキニル、シクロアルケニル、アクリロイルオキシ、メタクリロイルオキシ、ウレタンアクリロイル、ウレタンメタクリロイル、−ＳＨ、アルキレンを介した前記水素から前記−ＳＨまでのいずれかの基、又は重合性官能基を示す。）
【請求項２】
式（ＩＩ）で表わされるフッ素含有シルセスキオキサンを含有する溶液に、塩基を添加し、式（ＩＩＩ）で表わされるフッ素含有シルセスキオキサンを生成すること、及び
【化２】
2018080250.tif 000016
前記式（ＩＩＩ）で表わされるフッ素含有シルセスキオキサンに重合性官能基を有する反応性シランを反応させて、式（Ｉ）で表わされるフッ素含有シルセスキオキサンを生成すること
を含む式（Ｉ）で表わされるフッ素含有シルセスキオキサンの製造方法。
【化３】
2018080250.tif 000017
（式中、Ｒｆはそれぞれ独立に、フッ化アルキルを示し、
Ｘ及びＹは、同一又は異なって、水素、水酸基、アルケニル、またはハロゲン、アルコキシ、フェノキシ、ポリアルキレンオキシ、−ＣＯＯＨ、アセチル、２−オキサプロパン−１，３−ジオイル、アルコキシカルボニル、アルケニルオキシカルボニル、オキシラニル、３，４−エポキシシクロヘキシル、オキセタニル、オキセタニレン、−ＮＨ−、−ＮＨ2、−ＣＮ、−ＮＣＯ、アルケニル、アルキニル、シクロアルケニル、アクリロイルオキシ、メタクリロイルオキシ、ウレタンアクリロイル、ウレタンメタクリロイル、−ＳＨ又はアルキレンを介した前記水素から前記−ＳＨまでのいずれかの基、又は重合性官能基を示す。）
【請求項３】
式（ＩＶ）で表わされるフッ素含有シルセスキオキサンからなる構成単位を含む重合体。
【化４】
2018080250.tif 000018
（式中、Ｒｆはそれぞれ独立に、フッ化アルキルを示し、
Ｚは、−Ｗ1ＳｉＲ1Ｒ2−Ｏ−（ＳｉＲ3Ｒ4−Ｏ）m−ＳｉＷ2−  又は  −Ｒ5−Ｓ−Ｒ6−Ｓ−Ｒ7−  であり、
式中、Ｗ1、Ｗ2は同一又は異なってアルキレン、Ｒ1及びＲ2は同一又は異なってアルキル又はアリール、Ｒ3及びＲ4は同一又は異なってアルキル又はアリールを示す、ｍは０以上の整数であり、Ｒ5及びＲ7は同一又は異なってアルキレン、Ｒ6はアルキレン又はアリールを示す。）
【請求項４】
対角の位置関係にある２つのＳｉに結合された重合性官能基を介してフッ素含有シルセスキオキサン単量体が重合されてなるフッ素含有シルセスキオキサン重合体を含む光学的透明材料。
【発明の詳細な説明】
【技術分野】
【０００１】
本発明は、フッ素含有シルセスキオキサン、該フッ素含有シルセスキオキサンの製造方法、及びフッ素含有シルセスキオキサンからなる構成単位を含む重合体に関する。
【背景技術】
【０００２】
フルオロアルキル化合物は化学的に安定で、耐熱性、耐薬品性、耐候性、耐酸性に優れ、また分子間凝集力が小さく、表面自由エネルギーが低いために、優れた撥水性、撥油性、非粘着性、防汚性を得ることができる。他方、有機と無機のハイブリッド材料のナノビルディングブロックとして、かご型シルセスキオキサン（POSS）が着目されている。中でも、フッ素を含有するかご型オクタシルセスキオキサン化合物（Ｔ8）は、剛直でかさ高いキューブ状の無機骨格に高密度に多数の含フッ素基が導入された構造であるため、短いパーフルオロアルキル鎖であっても分子運動性が抑えられ、フルオロアルキル化合物の上記の性質がより強調される材料が得られる。含フッ素かご型シルセスキオキサン化合物にさらに重合性官能基を導入する応用展開が行われている。
【０００３】
しかしながら、含フッ素かご型シルセスキオキサン化合物に重合性官能基を導入する場合は、一つの含フッ素かご型シルセスキオキサン化合物に対し１官能基（特許文献１〜３）もしくは３官能基（特許文献４，５）に限られていた。
【０００４】
１官能基の場合、含フッ素かご型シルセスキオキサン化合物の結晶性の高さから、これを高分子化させた場合に高密度に含フッ素かご型シルセスキオキサン化合物を含むアモルファスな光学的透明材料を得ることが困難である。
【０００５】
また、３官能基の場合、重合により網目状のネットワークポリマーが形成されるため、分子レベルでの重合体構造の完全な制御が困難である。また、かかる重合体は熱硬化性樹脂であり、有機溶媒に不溶で回収不可能である。
【０００６】
物性・機能のさらなる向上を目指すために、重合体の分子構造のより微細な制御が必要とされている。
【先行技術文献】
【特許文献】
【０００７】
【特許文献１】特開2012-1724
【特許文献２】特開2012-86419
【特許文献３】特開2014-65706
【特許文献４】特開2006-298947
【特許文献５】特開2014-152246
【発明の概要】
【発明が解決しようとする課題】
【０００８】
本発明の一つの目的は、フッ素含有シルセスキオキサン重合体の構造の制御が容易なフッ素含有シルセスキオキサン、該フッ素含有シルセスキオキサンの製造方法、及び該フッ素含有シルセスキオキサンを構成単位として含む重合体を提供することにある。
【０００９】
本発明の別の目的は、有機溶媒に可溶な二官能性の含フッ素かご型シルセスキオキサン重合体を提供することにある。
【課題を解決するための手段】
【００１０】
本発明者らは、上記の目的を達成すべく、機能性新素材である二官能性のフッ素含有シルセスキオキサン単量体の開発に成功した。かかる単量体を重合させて得られるポリマーは分子構造が明確であり、有機溶媒に可溶とすることもできる。
【００１１】
本発明によれば、以下の態様が提供される。
［１］式（Ｉ）で表わされるフッ素含有シルセスキオキサン。
【００１２】
【化１】
2018080250.tif 000002
【００１３】
（式中、Ｒｆはそれぞれ独立に、フッ化アルキルを示し、
Ｘ及びＹは、同一又は異なって、水素、水酸基、アルケニル、またはハロゲン、アルコキシ、フェノキシ、ポリアルキレンオキシ、−ＣＯＯＨ、アセチル、２−オキサプロパン−１，３−ジオイル、アルコキシカルボニル、アルケニルオキシカルボニル、オキシラニル、３，４−エポキシシクロヘキシル、オキセタニル、オキセタニレン、−ＮＨ−、−ＮＨ2、−ＣＮ、−ＮＣＯ、アルケニル、アルキニル、シクロアルケニル、アクリロイルオキシ、メタクリロイルオキシ、ウレタンアクリロイル、ウレタンメタクリロイル、−ＳＨ、アルキレンを介した前記水素から前記−ＳＨまでのいずれかの基、又は重合性官能基を示す。）
［２］式（ＩＩ）で表わされるフッ素含有シルセスキオキサンを含有する溶液に、塩基を添加し、式（ＩＩＩ）で表わされるフッ素含有シルセスキオキサンを生成すること、及び
【００１４】
【化２】
2018080250.tif 000003
【００１５】
前記式（ＩＩＩ）で表わされるフッ素含有シルセスキオキサンに重合性官能基を有する反応性シランを反応させて、式（Ｉ）で表わされるフッ素含有シルセスキオキサンを生成すること
を含む式（Ｉ）で表わされるフッ素含有シルセスキオキサンの製造方法。
【００１６】
【化３】
2018080250.tif 000004
【００１７】
（式中、Ｒｆはそれぞれ独立に、フッ化アルキルを示し、
Ｘ及びＹは、同一又は異なって、水素、水酸基、アルケニル、またはハロゲン、アルコキシ、フェノキシ、ポリアルキレンオキシ、−ＣＯＯＨ、アセチル、２−オキサプロパン−１，３−ジオイル、アルコキシカルボニル、アルケニルオキシカルボニル、オキシラニル、３，４−エポキシシクロヘキシル、オキセタニル、オキセタニレン、−ＮＨ−、−ＮＨ2、−ＣＮ、−ＮＣＯ、アルケニル、アルキニル、シクロアルケニル、アクリロイルオキシ、メタクリロイルオキシ、ウレタンアクリロイル、ウレタンメタクリロイル、−ＳＨ又はアルキレンを介した前記水素から前記−ＳＨまでのいずれかの基、又は重合性官能基を示す。）
［３］式（ＩＶ）で表わされるフッ素含有シルセスキオキサンからなる構成単位を含む重合体。
【００１８】
【化４】
2018080250.tif 000005
【００１９】
（式中、Ｒｆはそれぞれ独立に、フッ化アルキルを示し、
Ｚは、−Ｗ1ＳｉＲ1Ｒ2−Ｏ−（ＳｉＲ3Ｒ4−Ｏ）m−ＳｉＷ2−  又は  −Ｒ5−Ｓ−Ｒ6−Ｓ−Ｒ7−  であり、
式中、Ｗ1、Ｗ2は同一又は異なってアルキレン、Ｒ1及びＲ2は同一又は異なってアルキル又はアリール、Ｒ3及びＲ4は同一又は異なってアルキル又はアリールを示す、ｍは０以上の整数であり、Ｒ5及びＲ7は同一又は異なってアルキレン、Ｒ6はアルキレン又はアリールを示す。）
［４］対角の位置関係にある２つのＳｉに結合された重合性官能基を介してフッ素含有シルセスキオキサン単量体が重合されてなるフッ素含有シルセスキオキサン重合体を含む光学的透明材料。
【発明の効果】
【００２０】
本発明による二官能性のフッ素含有シルセスキオキサン単量体によれば、分子構造が明確に制御されたフッ素含有シルセスキオキサン重合体を製造することができる。
【図面の簡単な説明】
【００２１】
【図１】アセトン-d6中のPOSS7F1A （化合物2）の1H-NMR スペクトル。
【図２】アセトン-d6中のPOSS6F1A（化合物3）の1H-NMR スペクトル。
【図３】アセトン-d6中のPOSS6F2A（化合物4）の1H-NMR スペクトル。
【図４】アセトン-d6中の化合物2, 化合物3, 化合物4の29Si-NMRデータ。
【図５】（ａ）POSS6F2A（化合物4）と銀及び（ｂ）刺激パターンのMS分析。
【図６】溶離液としてテトラヒドロフランを用いた化合物4,化合物5a, 化合物5b，THFにさらに溶解させた化合物5bのＧＰＣトレース。
【図７】実施例のフッ素含有シルセスキオキサン重合体から製造されたガラス状の透明材料の写真。
【図８】本発明のフッ素含有シルセスキオキサン重合体の透過率のグラフ。
【発明を実施するための形態】
【００２２】
本発明のフッ素含有シルセスキオキサンは下記式（Ｉ）で表わされる。かご型オクタシルセスキオキサン（Ｔ8）の６つのＳｉにＲｆ基が結合し、残り２つのＳｉにＸ，Ｙの官能基が結合している。Ｘ，Ｙが結合している２つのＳｉはかご型オクタシルセスキオキサンの対角の位置関係にある。
【００２３】
【化５】
2018080250.tif 000006
【００２４】
式中、Ｒｆはそれぞれ独立に、フッ化アルキルを示す。
【００２５】
Ｘ及びＹは、同一又は異なって、水素、水酸基、アルケニル、またはハロゲン、アルコキシ、フェノキシ、ポリアルキレンオキシ、−ＣＯＯＨ、アセチル、２−オキサプロパン−１，３−ジオイル、アルコキシカルボニル、アルケニルオキシカルボニル、オキシラニル、３，４−エポキシシクロヘキシル、オキセタニル、オキセタニレン、−ＮＨ−、−ＮＨ2、−ＣＮ、−ＮＣＯ、アルケニル、アルキニル、シクロアルケニル、アクリロイルオキシ、メタクリロイルオキシ、ウレタンアクリロイル、ウレタンメタクリロイル、−ＳＨ、アルキレンを介した前記水素から前記−ＳＨまでのいずれかの基、又は重合性官能基を示す。
【００２６】
Ｘ及びＹがアルケニル、アルコキシ、ポリアルキレンオキシ、アルコキシカルボニル、アルケニルオキシカルボニル、アルコキシカルボニル、アルケニルオキシカルボニル、アルケニル、アルキニル、シクロアルケニルの場合、炭素数は１〜１０であることが好ましく、１〜６であることがより好ましい（シクロアルケニルの場合は３以上）。ハロゲンは塩素、臭素、ヨウ素であることが好ましい。−アルキレンを介して上記水素から上記−ＳＨまでのいずれかの基がつく場合、Ｓｉに結合するアルキレンは特に限定されないが、炭素数は１〜１０であることが好ましく、１〜６であることがより好ましい。
【００２７】
Ｘ及びＹは好ましくは、１）アルキレンを介した水素、アルキレンを介した水酸基、アルキレンを介したアルケニル、アルキレンを介したハロゲン、アルキレンを介した−ＮＨ−、アルキレンを介した−ＮＨ2、アルキレンを介した−ＳＨ、又は重合性官能基；２）アルキレンを介したアルコキシ、アルキレンを介したフェノキシ、アルキレンを介したアセチル、アルキレンを介したアクリロイルオキシ、又はアルキレンを介したメタクリロイルオキシ；若しくは３）水素、水酸基、アルケニル、またはハロゲン、アルコキシ、フェノキシ、ポリアルキレンオキシ、−ＣＯＯＨ、アセチル、２−オキサプロパン−１，３−ジオイル、アルコキシカルボニル、アルケニルオキシカルボニル、オキシラニル、３，４−エポキシシクロヘキシル、オキセタニル、オキセタニレン、−ＮＨ−、−ＮＨ2、−ＣＮ、−ＮＣＯ、アルケニル、アルキニル、シクロアルケニル、アクリロイルオキシ、メタクリロイルオキシ、ウレタンアクリロイル、ウレタンメタクリロイル、−ＳＨ；アルキレンを介したポリアルキレンオキシ、アルキレンを介した２−オキサプロパン−１，３−ジオイル、アルキレンを介したアルコキシカルボニル、アルキレンを介したアルケニルオキシカルボニル、アルキレンを介したオキシラニル、アルキレンを介した３，４−エポキシシクロヘキシル、アルキレンを介したオキセタニル、アルキレンを介したオキセタニレン、アルキレンを介した−ＣＮ、アルキレンを介した−ＮＣＯ、アルキレンを介したアルケニル、アルキレンを介したアルキニル、アルキレンを介したシクロアルケニル、アルキレンを介したウレタンアクリロイル、又はアルキレンを介したウレタンメタクリロイルである。
【００２８】
重合性官能基には、メタクリロイル、アクリロイル、アリル、スチリル、α−メチルスチリル、ビニル、ビニルエーテル、ビニルエステル、アクリルアミド、メタクリルアミド、Ｎ−ビニルアミド 、マレイン酸エステル、フマル酸エステル、Ｎ−置換マレイミド等が含まれる。
【００２９】
Ｒｆの炭素数は、溶媒への溶解性を考慮すると、１〜１０であることが好ましく、１〜６であることがより好ましい。また、Ｒｆは直鎖であってもよいし、分岐鎖であってもよい。Ｒｆのアルキルとしては、メチル、エチル、ｎ−プロピル、イソプロピル、ｎ−ブチル、イソブチル、ｔｅｒｔ−ブチル、ペンチル、ヘキシル、シクロペンチル、シクロヘキシル、ヘプチル等が挙げられる。Ｒｆのフッ素の数は１個、２個、３個、４個、５個、又はそれより多くてもよい。直鎖のＲｆの例として、−ＣＨ2ＣＨ2ＣＦ3、−ＣＨ2ＣＨ2ＣＦ2ＣＦ3、−ＣＨ2ＣＨ2ＣＦ2ＣＦ2ＣＦ3 、−ＣＨ2ＣＨ2ＣＦ2ＣＦ2ＣＦ2ＣＦ3、−ＣＨ2ＣＨ2ＣＦ2ＣＦ2ＣＦ2ＣＦ2 ＣＦ3、−ＣＨ2ＣＨ2ＣＦ2ＣＦ2ＣＦ2ＣＦ2ＣＦ2ＣＦ3、分岐鎖のＲｆの例として−ＣＨ2ＣＨ2ＣＦ（ＣＦ3）2、−ＣＨ2ＣＨ（ＣＦ3）ＣＦ2ＣＦ3、−ＣＨ（ＣＦ3） ＣＨ2ＣＦ2ＣＦ3、−ＣＨ2Ｃ（ＣＦ3）2ＣＦ3、−Ｃ（ＣＦ3）2ＣＨ2ＣＦ3−ＣＨ2ＣＨ2ＣＦ2ＣＦ（ＣＦ3）2、−ＣＨ2ＣＨ2ＣＦ（ＣＦ3）ＣＦ2ＣＦ3、−ＣＨ2ＣＨ2Ｃ（ＣＦ3）2ＣＦ3等が挙げられる。
好ましくは、Ｒｆはパーフルオロアルキル（Ｒｆの炭素に結合する官能基がすべてフッ素）である。−ＣＦ3、−ＣＦ2ＣＦ3、−ＣＦ2ＣＦ2ＣＦ3、−ＣＦ(ＣＦ3) 2、−ＣＦ2ＣＦ2ＣＦ2ＣＦ3、− ＣＦ2ＣＦ(ＣＦ3）2、−Ｃ(ＣＦ3)3、−(ＣＦ2)4ＣＦ3、−(ＣＦ2）2ＣＦ(ＣＦ3）2、−ＣＦ2Ｃ(ＣＦ3)3、−ＣＦ(ＣＦ3)ＣＦ2ＣＦ2ＣＦ3、−(ＣＦ2)5ＣＦ3、−(ＣＦ2)3ＣＦ(ＣＦ3）2、−(ＣＦ2)4ＣＦ(ＣＦ3）2、−(ＣＦ2)7ＣＦ3、−(ＣＦ2)5ＣＦ(ＣＦ3）2、−(ＣＦ2 )6ＣＦ(ＣＦ3）2、−(ＣＦ2)9ＣＦ3等が挙げられる。
【００３０】
本発明者らは、上記の式（Ｉ）のフッ素含有シルセスキオキサンを、１つのＳｉに官能基Ｘが結合している１官能基性のフッ素含有シルセスキオキサンの当該Ｓｉの対角の位置関係にあるＳｉのＳｉ−Ｏ結合を切断してフッ素含有シルセスキオキサンのかご型構造の一角を開口する工程（第１工程。以後、コーナーオープニング反応と称する）、及び、第１工程で開口したフッ素含有シルセスキオキサンに反応性シランを反応させて、重合性官能基を有する形でＳｉを付加してフッ素含有シルセスキオキサンのかご型構造の上記一角を閉鎖する工程（第２工程、以後、コーナーキャッピング反応と称する）により製造することに成功した。１官能基性のフッ素含有シルセスキオキサンは、公知のものを用いてもよいし、官能基を有しないフッ素含有シルセスキオキサンに公知技術により１官能基を付加することにより調製してもよい。
【００３１】
本発明の式（Ｉ）で表わされるフッ素含有シルセスキオキサンの製造方法は、
式（ＩＩ）で表わされるフッ素含有シルセスキオキサンを含有する溶液に、塩基を添加し、式（ＩＩＩ）で表わされるフッ素含有シルセスキオキサンを生成すること（第１工程）、及び
【００３２】
【化６】
2018080250.tif 000007
【００３３】
上記式（ＩＩＩ）で表わされるフッ素含有シルセスキオキサンに重合性官能基を有する反応性シランを反応させて、下記式（Ｉ）で表わされるフッ素含有シルセスキオキサンを生成すること（第２工程）
を含む。
【００３４】
【化７】
2018080250.tif 000008
【００３５】
式中、Ｒｆはそれぞれ独立に、フッ化アルキルを示し、
Ｘ及びＹは、同一又は異なって、水素、水酸基、アルケニル、またはハロゲン、アルコキシ、フェノキシ、ポリアルキレンオキシ、−ＣＯＯＨ、アセチル、２−オキサプロパン−１，３−ジオイル、アルコキシカルボニル、アルケニルオキシカルボニル、オキシラニル、３，４−エポキシシクロヘキシル、オキセタニル、オキセタニレン、−ＮＨ−、−ＮＨ2、−ＣＮ、−ＮＣＯ、アルケニル、アルキニル、シクロアルケニル、アクリロイルオキシ、メタクリロイルオキシ、ウレタンアクリロイル、ウレタンメタクリロイル、−ＳＨ、アルキレンを介した前記水素から前記−ＳＨまでのいずれかの基、又は重合性官能基を示す。
【００３６】
Ｒｆ，Ｘ、Ｙの説明は式（Ｉ）で表わされるフッ素含有シルセスキオキサンに関して上述した通りである。
【００３７】
第１工程において、フッ素含有シルセスキオキサンを有機溶媒に溶解させて、フッ素含有シルセスキオキサンを含有する溶液を作製する。有機溶媒としては、例えば、アセトン、クロロホルム、ＨＣＨＣ２２５、イソプロピルアルコール、ペンタン、ヘキサン、ヘプ タン、オクタン、シクロヘキサン、ベンゼン、トルエン、キシレン、石油エーテル、テトラヒドロフラン、１,４−ジオキサン、メチルエチルケトン、メチルイソブチルケトン、酢酸エチル、酢酸ブチル、１,１,２,２−テトラクロロエタン、１,１,１−トリクロロエタン、トリクロロエチレン、パークロロエチレン、テトラクロロジフルオロエタン、トリクロロトリフルオロエタン等が挙げられる。
【００３８】
また、コーナーオープニング反応を促進するために、フッ素含有シルセスキオキサンを含有する溶液に塩基を加えて反応させる。そのような塩基としてはテトラアルキルアンモニウムが好ましく、特にはテトラメチルアンモニウム及びテトラエチルアンモニウムが挙げられる。反応後、ろ過して塩を除去し、有機溶媒を減圧蒸留等の公知の手段より除去し、式（ＩＩＩ）で表わされるフッ素含有シルセスキオキサンを得る。
【００３９】
第２工程における、重合性官能基を有する反応性シランは、重合性官能基および反応性基を有する。重合性官能基の例は、メタクリロイル、アクリロイル、アリル、スチリル、α−メチルスチリル、ビニル、ビニルエーテル、ビニルエステル、アクリルアミド、メタクリルアミド、Ｎ−ビニルアミド 、マレイン酸エステル、フマル酸エステル、Ｎ−置換マレイミド等が含まれる。反応性基の例は、トリクロロシリル基およびトリアルコキシシリル基（アルコキシ基の炭素数は１〜５である。）である。 
【００４０】
重合性官能基を有する反応性シランは、例えば、一般式：Ａ11−Ａ21−Ｓｉ(Ａ31)3 [式中、Ａ11は重合性官能基であり、Ａ21は直接結合または炭素数１〜２０（例えば、１〜１０）のアルキル基であり、Ａ31はハロゲン原子（例えば、塩素原子および臭素原子）またはアルコキシ基（アルコキシ基の炭素数は１〜６である。）である。] で示される化合物である。
【００４１】
上記の製造方法によれば、対角の位置関係にある２つのＳｉに官能基が結合された２官能性のフッ素含有シルセスキオキサンを製造することができる。
【００４２】
本発明の重合体は、下記の式（ＩＶ）で表わされるフッ素含有シルセスキオキサンからなる構成単位を含む。下記の式（ＩＶ）で表わされるフッ素含有シルセスキオキサンからなる構成単位は、本発明の式（Ｉ）で表わされるフッ素含有シルセスキオキサン単量体から誘導することができ、該単量体を白金触媒等の触媒下で重合することにより重合体を製造することができる。
【００４３】
【化８】
2018080250.tif 000009
【００４４】
（式中、Ｒｆはそれぞれ独立に、フッ化アルキルを示し、
Ｚは、−Ｗ1ＳｉＲ1Ｒ2−Ｏ−（ＳｉＲ3Ｒ4−Ｏ）m−ＳｉＷ2−  又は  −Ｒ5−Ｓ−Ｒ6−Ｓ−Ｒ7−  であり、
式中、Ｗ1、Ｗ2は同一又は異なってアルキレン、Ｒ1及びＲ2は同一又は異なってアルキル又はアリール、Ｒ3及びＲ4は同一又は異なってアルキル又はアリールを示す、ｍは０以上の整数であり、Ｒ5及びＲ7は同一又は異なってアルキレン、Ｒ6はアルキレン又はアリールを示す。）
Ｗ1及びＷ2はメチレン、エチレン、プロピレン、ｎ−ブチレン、イソブチレン、ヘキシレン、ヘプチレン、オクチレン、ドデシレン等であってよい。Ｗ1及びＷ2の炭素数は１〜１０であることが好ましく、１〜６であることがより好ましい。
【００４５】
Ｒ1及びＲ2がアルキルの場合、メチル、エチル、プロピル、ブチル、ペンチル、ヘキシル、ヘクチル、オクチル、デシル、ドデシル等が挙げられ、Ｒ1及びＲ2の炭素数が１〜１０であることが好ましく、１〜６であることがより好ましい。Ｒ1及びＲ2がアリールの場合、アリールはフェニル、ビフェニル、アントリル、ピレニル、フルオレニル、ナフチル等が挙げられる。Ｒ1及びＲ2はアルキル又はアリールの場合に、さらにメチル基等の置換基を有していてもよい。
【００４６】
Ｒ3及びＲ4がアルキルの場合、メチル、エチル、プロピル、ブチル、ペンチル、ヘキシル、ヘクチル、オクチル、デシル、ドデシル等が挙げられ、Ｒ3及びＲ4の炭素数が１〜１０であることが好ましく、１〜６であることがより好ましい。Ｒ3及びＲ4がアリールの場合、アリールはフェニル、ビフェニル、アントリル、ピレニル、フルオレニル、ナフチル等が挙げられる。Ｒ3及びＲ42はアルキル又はアリールの場合に、さらにメチル基等の置換基を有していてもよい。
【００４７】
ｍの数は特に限定されないが、０以上２０以下であることが好ましく、ｍは０以上１０以下であることがより好ましい。
【００４８】
Ｒ5及びＲ7はメチレン、エチレン、プロピレン、ｎ−ブチレン、イソブチレン、ヘキシレン、ヘプチレン、オクチレン、ドデシレン等であってよい。Ｒ5及びＲ7の炭素数は１〜１０であることが好ましく、１〜６であることがより好ましい。
【００４９】
Ｒ6がアルキルの場合、メチル、エチル、プロピル、ブチル、ペンチル、ヘキシル、ヘクチル、オクチル、デシル、ドデシル等が挙げられ、Ｒ6の炭素数が１〜１０であることが好ましく、１〜６であることがより好ましい。Ｒ3及びＲ4がアリールの場合、アリールはフェニル、ビフェニル、アントリル、ピレニル、フルオレニル、ナフチル等が挙げられる。Ｒ6はアルキル又はアリールの場合に、さらにメチル基等の置換基を有していてもよい。
【００５０】
得られた重合体の重量平均分子量は特に限定されないが、約５００〜約１，０００，０００であることが好ましく、約１，０００〜１００,０００であることがより好ましい。重量平均分子量はＧＰＣ分析により求めることができる。
【００５１】
本発明の式（ＩＶ）で表わされるフッ素含有シルセスキオキサンからなる構成単位を含む重合体は、一種類の本発明の２官能性のフッ素含有シルセスキオキサン単量体のみからなる重量体とすることができるし、異なる重合性官能基を有する本発明のフッ素含有シルセスキオキサン単量体同士の共重合体とすることもできるし、本発明のフッ素含有シルセスキオキサン単量体と、フッ素を含有しないシルセスキオキサン単量体の共重合体とすることもできるし、本発明のフッ素含有シルセスキオキサン単量体と、他の一般的な単量体との共重合体とすることもできる。異なる重合性官能基を有するフッ素含有シルセスキオキサン同士の共重合体の場合、いずれのフッ素含有シルセスキオキサンも本発明の２官能性のフッ素含有シルセスキオキサンであってもよいし、２官能性のフッ素含有シルセスキオキサン単量体と、１官能性のフッ素含有シルセスキオキサン単量体との共重合体であってもよいし、２官能性のフッ素含有シルセスキオキサン単量体と、３官能性のフッ素含有シルセスキオキサン単量体との共重合体であってもよい。さらには、本発明の式（ＩＶ）で表わされるフッ素含有シルセスキオキサンからなる構成単位を含む重合体は、フッ素含有シルセスキオキサンからなる構成単位を含む重合体と重合可能な、公知の重合性官能基から誘導された構成単位をさらに含んでもよい。
【００５２】
本発明によれば、２官能性のフッ素含有シルセスキオキサン単量体を用いて重合体を形成するため、重合体の分子構造の制御が容易である。
【００５３】
本発明はまた、対角の位置関係にある２つのＳｉに結合された重合性官能基を介してフッ素含有シルセスキオキサン単量体が重合されてなるフッ素含有シルセスキオキサン重合体を含む光学的透明材料を含む。そのような重合性官能基としては、Ｘ及びＹに関して説明した重合性官能基又はＺが挙げられる。
【００５４】
フッ素含有シルセスキオキサン重合体には、上述の一種類の本発明の２官能性のフッ素含有シルセスキオキサン単量体のみからなる重量体、異なる重合性官能基を有する本発明のフッ素含有シルセスキオキサン単量体同士の共重合体、本発明のフッ素含有シルセスキオキサン単量体と、フッ素を含有しないシルセスキオキサン単量体の共重合体、本発明のフッ素含有シルセスキオキサン単量体と、他の一般的な単量体との共重合体が含まれる。
【００５５】
上述の重合体を、真空下又は減圧下で一定時間、一定温度で加熱処理することにより、光学的透明材料であるフッ素含有シルセスキオキサンガラスが得られる。加熱処理の時間は限定されないが例えば１時間〜１週間程度である。加熱処理の温度は限定されないが例えば１００〜２００℃である。
【００５６】
本発明の光学的透明材料の屈折率は限定されないが、好ましくは１．２〜１．５であり、より好ましくは１．２５〜１．３５である。本発明の光学的透明材料は低屈折率を達成することができる。
【００５７】
以下に実施例を挙げて本発明をより具体的に説明するが、本発明はこれらに限定されない。
【実施例】
【００５８】
実施例１  アリルヘプタ（3,3,3-トリフルオロプロピル）(POSS7F1A)（化合物2）の製造
窒素雰囲気下において、Chem. Lett.,2014, 43, 1532を参考に合成したPOSS7F3Na(化合物1) (4.0 g, 3.52 mmol)とアリルトリクロロシラン(0.76 ml, 5.28 mmol)をTHF (60 ml)に溶解させ、氷浴につけた後トリエチルアミン(0.49 ml, 3.52 mmol)を加えて、氷浴で１時間、室温で3時間攪拌させた。反応後、濾過して塩を取り除いた後減圧下で溶媒を留去し、MeOHで洗浄して化合物2を収率52%で得た。化合物2について1H- NMR、29Si-NMRの測定を行った（図１，図４）。
1H NMR (Acetone-D6, 400 MHz): 5.87-5.80 (m, 1H, Si-CH2-CH-CH2), 5.06-4.94 (m, 2H, Si-CH2-CH-CH2), 2.34-2.29 (m, 14H, Si-CH2-CH2-CF3), 1.79-1.77 (w, 2H, Si-CH2-CH-CH2), 1.03-0.99 (m, 14H, Si-CH2-CH2-CF3) ppm. 
29Si NMR (Acetone-D6, 79 MHz): -70.18 (-CH2-SiO1.5), -67.51, -67.48 and -67.33 (CF3-CH2-CH2-SiO1.5) ppm.
【００５９】
【化９】
2018080250.tif 000010
【００６０】
実施例２  アリルヘキサ（3,3,3-トリフルオロプロピル）(POSS6F1A)（化合物3）の製造
化合物2 (0.50 g, 0.44 mmol)を酢酸エチル(7.8 mL)中に溶解させ、化合物1と等モル量の25%テトラメチルアンモニウム（TMAOH）水溶液(0.19 ml, 0.44 mmol)を加えたのち室温で4時間撹拌させた。撹拌終了後、1M-HCl を滴下してpH 試験紙によって中性となったことが確認できるまで加えた。その後、少量の硫酸マグネシウムを加えた。硫酸マグネシウムをろ過で取り除いた後、減圧下で溶媒を留去した。得られた固体にメタノールを加えて不溶成分としてろ過で取り除き、ろ液を減圧下で溶媒を留去後、析出した粘性の固体を減圧下で乾燥した。化合物2の対角が加水分解されたものが主成分と考えられる生成物（化合物3)を0.30g 得た。収率は66%であった。化合物3について1H-、 29Si-NMRの測定を行った（図２，図４）。29Si-NMR測定よりSi-OHに相当するシグナルが-59 ppmに観測された。
1H-NMR (Acetone-d6, 400 MHz): δ5.88-5.83 (m, 1H, Si-CH2-CH-CH2), 5.05-4.97 (m, 2H, Si-CH2-CH-CH2), 2.32-2.31 (m, 12H, Si-CH2-CH2-CF3), 1.81-1.78 (w, 2H, Si-CH2-CH-CH2), 1.02-1.01(m, 12H, Si-CH2-CH2-CF3) ppm. 
29Si NMR (Acetone-d6, 79 MHz): -71.55, -67.25 and -59.23 ppm.
【００６１】
【化１０】
2018080250.tif 000011
【００６２】
実施例３．ビスアリルヘキサ（3,3,3-トリフルオロプロピル） (POSS6F2A)の合成
窒素雰囲気下において、化合物3 (0.30 g, 0.29 mmol)とアリルトリクロロシラン(0.05 ml, 0.35 mmol))をTHF (5 ml)に溶解させ、氷浴につけた後トリエチルアミン(0.04 ml, 0.29 mmol)を加えて、氷浴で１時間、室温で3時間攪拌させた。反応後、濾過して塩を取り除いた後減圧下で溶媒を留去し、MeOHで洗浄して生成物(化合物4)を0.16 g 得た。収率は52%であった。化合物4について1H-NMR, 29Si-NMR測定および高分解能質量分析測定によって確認した（図３，４，５）。29Si-NMR 測定において2本のシグナルが観測されたことから対角二頂点に重合性官能基が修飾された化合物4 の構造であることが支持された(図４)。
1H NMR (Acetone-d6, 400 MHz): 5.85-5.83 (m, 2H, Si-CH2-CH-CH2), 4.97-4.95 (m, 4H, Si-CH2-CH-CH2), 2.34-2.28 (m, 12H, Si-CH2-CH2-CF3), 1.79-1.63 (w, 4H, Si-CH2-CH-CH2), 1.03-1.01 (m, 12H, Si-CH2-CH2-CF3) ppm. 
29Si NMR (Acetone-d6, 79 MHz): -69.75 and -98.93 ppm.
HR-FAB-MS (m/z): calcd for C28H60O12Si8 [M+Ag]+, 1186.8959; obs,1186.9088.
【００６３】
【化１１】
2018080250.tif 000012
【００６４】
実施例４．重合体の合成
化合物4 (0.20 g, 0.24 mmol)と1,1,3,3-テトラメチルジシロキサン (0.043 ml, 0.24 mmol)をTHF(0.83 ml)に溶解させ、Pt(dvs) (0.1 M in xylene, 0.01 ml, 1.0×10-3 mmol)を加え50 °Cで24時間撹拌させることで重合を行った（スキーム4）。得られた重合溶液を分取GPCを用いて低分子量成分を除くことで重合体5a（ｍ＝０）を得た。重合体5aのGPC測定を行ったところ、ポリスチレン換算で数平均分子量(Mn)および分子量分布(Mw/Mn)がそれぞれ7.7×103および1.45 に相当するポリマーであることが分かった （図６）。なお、重合体5aをガラス基板にドロップキャストし、ガラス状の透明材料とした例を図７に示す。
【００６５】
化合物4 (0.13 g, 0.12 mmol)とポリジメチルシロキサン(Mn〜580) (0.076 ml, 0.12 mmol)をTHF(1.2 ml)に溶解させ、Pt(dvs) (0.1 M in xylene, 0.012 ml, 1.2×10-3 mmol)を加え50 °Cで12時間撹拌させることで重合を行った（スキーム4）。溶媒を減圧下で留去することで得られた重合体5b（ｍ＝６）にTHF を加え、その可溶成分のGPC測定を行ったところ、ポリスチレン換算で数平均分子量(Mn)および分子量分布(Mw/Mn)がそれぞれ3.3×103および2.68 に相当するポリマーであることが分かった（図６）。さらにTHFを加えた重合体5bを室温で１週間撹拌し続けたところ、ほぼすべて溶解した。そのTHF溶液のGPC測定を行ったところ、数平均分子量(Mn)および分子量分布(Mw/Mn)がそれぞれ1.6×104および1.92に相当するポリマーであることが分かった（図６）。
【００６６】
【化１２】
2018080250.tif 000013
【００６７】
実施例５．フッ素含有シルセスキオキサン重合体の透過率測定
重合体5aおよび 5bのTHF溶液（10 mg/mL)をガラス基板にスピンコートし、ガラス基板のみをバックグラウンドとし、紫外可視分光光度計にて透過率を測定した（図８）。その結果、透過率は波長依存的であることがわかった。
実施例６．フッ素含有シルセスキオキサン重合体の屈折率測定
重合体5aおよび 5bのTHF溶液をシリコン基板にスピンコートして、サンプルを作製し、分光エリプソメーターにて膜厚と屈折率を測定した（表１）。  
【００６８】
【表１】
2018080250.tif 000014
【００６９】
以上、本発明の実施形態および実施例について具体的に説明したが、本発明は、上述の実施形態に限定されるものではなく、本発明の技術的思想に基づく各種の変形が可能である。
【００７０】
例えば、上述の実施形態および実施例において挙げた構成、方法、工程、形状、材料および数値等はあくまでも例に過ぎず、必要に応じてこれと異なる構成、方法、工程、形状、材料および数値等を用いてもよい。
【００７１】
また、上述の実施形態の構成、方法、工程、形状、材料および数値等は、本発明の主旨を逸脱しない限り、互いに組み合わせることが可能である。
【産業上の利用可能性】
【００７２】
本発明による二官能性ヘキサトリフルオロプロピルT8単量体の重合により得られるフッ素含有シルセスキオキサン重合体は、分子構造が明確である。フッ素含有シルセスキオキサン重合体の分子構造を制御された様式で変更可能であることから、目的に応じたフッ素含有シルセスキオキサン重合体を得ることができる。このため、例えば耐熱性に優れた低屈折率な紫外及び／又は可視光透過性の光学的透明材料（ガラス代替材）の用途が想定される。また、低屈折率を有するシルセスキオキサン透明材料、撥水性材料（特に高水蒸気バリア性材料）、撥油性材料、防汚剤、低誘電率層間絶縁膜等の電子材料、ポリマー光ファイバーのクラッド材等の光通信材料、反射防止膜等の光学部材等の用途も想定される。
【図１】
2018080250.tif 000020
【図２】
2018080250.tif 000021
【図３】
2018080250.tif 000022
【図４】
2018080250.tif 000023
【図５】
2018080250.tif 000024
【図６】
2018080250.tif 000025
【図７】
2018080250.tif 000026
【図８】
2018080250.tif 000027